(57)【要約】【課題】居住空間の調温用途に適用する場合には、冬季のみならず夏季の調温用途にも使用でき；恒温輸送容器の保冷室の調温用途に適用する場合には、初期冷却の迅速性と長期保冷性とが両立され、コンパクトな容器形状を実現可能な、被調温室の温度を調節する方法を提供すること。【解決手段】壁材、床材および天井材に囲繞された被調温室の温度を調節する方法であって、前記壁材、床材および天井材のうちの少なくとも１つの構造材を、その内部に（Ａ）パラフィン、脂肪酸、脂肪酸塩、脂肪酸エステル、脂肪族ケトン、脂肪族アルコールおよび脂肪族エーテルよりなる群から選択される少なくとも１種、ならびに（Ｂ）少なくとも、ビニル結合含量が高い共役ジエン（共）重合体ブロックと、ビニル結合含量が低い共役ジエン（共）重合体ブロックと、を有するブロック共重合体の水素添加物を含有する蓄熱材が配置された構造材とする、前記方法。【選択図】図１
2014066058.tif 000002
【特許請求の範囲】
【請求項１】
壁材、床材および天井材に囲繞された被調温室の温度を調節する方法であって、
前記壁材、床材および天井材のうちの少なくとも１つの構造材を、その内部に
（Ａ）パラフィン、脂肪酸、脂肪酸塩、脂肪酸エステル、脂肪族ケトン、脂肪族アルコールおよび脂肪族エーテルよりなる群から選択される少なくとも１種、ならびに
（Ｂ）少なくとも、ビニル結合含量が３０モル％以上の共役ジエン（共）重合体ブロックと、ビニル結合含量が３０モル％未満の共役ジエン（共）重合体ブロックと、を有するブロック共重合体の水素添加物
を含有する蓄熱材が配置された構造材とすることを特徴とする、前記方法。
【請求項２】
上記内部に蓄熱材が配置された構造材を、少なくとも
被調温室に接する内層と、
外気に接する外層と、
蓄熱材が配置された中間層と
を有する構造材とする、請求項１に記載の方法。
【請求項３】
上記蓄熱材を、包装材料または容器に封入された状態で上記中間層に配置する、請求項２に記載の方法。
【請求項４】
上記内部に蓄熱材が配置された構造材を、中空部を有し、該中空部に蓄熱材を保持してなる構造材とする、請求項１に記載の方法。
【請求項５】
上記蓄熱材を、包装材料または容器に封入された状態で上記構造材の中空部に保持されたものにする、請求項４に記載の方法。
【請求項６】
上記被調温室が家屋の居住空間である、請求項１〜５のいずれか一項に記載の方法。
【請求項７】
上記被調温室が、恒温輸送容器の保冷室である、請求項１〜５のいずれか一項に記載の方法。
【請求項８】
請求項１の方法に用いるための構造材であって、内部に
（Ａ）パラフィン、脂肪酸、脂肪酸塩、脂肪酸エステル、脂肪族ケトン、脂肪族アルコールおよび脂肪族エーテルよりなる群から選択される少なくとも１種、ならびに
（Ｂ）少なくとも、ビニル結合含量が３０モル％以上の共役ジエン（共）重合体ブロックと、ビニル結合含量が３０モル％未満の共役ジエン（共）重合体ブロックと、を有するブロック共重合体の水素添加物
を含有する蓄熱材が配置されていることを特徴とする、前記構造材。
【発明の詳細な説明】
【技術分野】
【０００１】
本発明は、被調温室の温度を調節する方法に関する。該被調温室は、壁材、床材および天井材に囲繞されている。
【背景技術】
【０００２】
蓄熱材とは、物質の単一相における温度変化に伴うエネルギー（熱容量ないし顕熱）または物質の相変化に伴うエネルギー（潜熱）の大きい物質（蓄熱媒）を含有する材料であり、該蓄熱媒に蓄えた熱を随時取り出すことができる材料を意味する。蓄熱材の用途として、例えばビルディング、家屋等の室内の調温用途；恒温輸送容器の保冷室の調温用途等を挙げることができる。この恒温輸送容器によって輸送されるものとしては、例えば臓器移植、製薬用途等に用いられる人間または動物の臓器；血液、血清、抗体、検体等の医療材料；精肉、鮮魚、野菜等の生鮮食料品等を挙げることができる。
蓄熱材を上記室内の調温に用いた例としては、例えば特許文献１および２の技術を例示することができる。
特許文献１には、ケーシング内に断熱材、ヒーターおよび蓄熱材を配置し、さらに良熱伝導性の無機紛体を充填してなる床暖房装置が記載されている。特許文献２には、床用構造材に空洞部を形成し、該空洞内に蓄熱材およびヒーターを併設してなる床暖房装置が記載されている。
【０００３】
しかし、特許文献１の技術によった床暖房装置を備えるためには、床材を厚くする必要があり、その適用範囲に限界がある。特許文献２の技術は、薄い床材にも設置可能であるが、余分な工程を要するため建築の現場においては、作業上およびコスト上の問題がある。さらに、これらの技術は、いずれも、冬季の暖房用途のみを考慮したものであり、夏季の調温（保冷）には使用すべくもない。
一方、蓄熱材を上記保冷室の調温に用いた例としては、特許文献４の技術が知られている。この技術は、単なるクーラーボックスが熱伝導（初期冷却の迅速性）と熱損失（長期保冷性）との間に二律背反の関係があって両者を同時に満足することができないことの改良を試みたものであり、熱伝導部材と蓄熱材とを積層して保冷室を囲繞する構造とした恒温輸送容器に関する。この技術によると、熱伝導と熱損失との両立は達成されるが、容器壁が極めて厚くなるため、保冷室の容積と比較した場合の輸送コストが問題となる。
【先行技術文献】
【特許文献】
【０００４】
【特許文献１】特開平７−６３３５６号公報
【特許文献２】特開２００５−９８２９号公報
【特許文献３】特許第３１３４５０４号明細書
【特許文献４】特許第３３６０４１１号明細書
【特許文献５】特開２０１１−１６８０７２号公報
【発明の概要】
【発明が解決しようとする課題】
【０００５】
本発明は、上記の現状を打開しようとしてなされたものであり、その目的は、
ビルディング、家屋等の室内の調温用途に適用する場合にあっては、冬季のみならず夏季の調温（冷房）用途にも使用することができ；
恒温輸送容器の保冷室の調温用途に適用する場合にあっては、初期冷却の迅速性と長期保冷性とが両立され、さらにコンパクトな容器形状を実現することの可能な、被調温室の温度を調節する方法を提供することにある。
【課題を解決するための手段】
【０００６】
本発明によると、本発明の上記目的は、
壁材、床材および天井材に囲繞された被調温室の温度を調節する方法であって、
前記壁材、床材および天井材のうちの少なくとも１つの構造材を、その内部に
（Ａ）パラフィン、脂肪酸、脂肪酸塩、脂肪酸エステル、脂肪族ケトン、脂肪族アルコールおよび脂肪族エーテルよりなる群から選択される少なくとも１種、ならびに
（Ｂ）少なくとも、ビニル結合含量が３０モル％未満の共役ジエン（共）重合体ブロックと、ビニル結合含量が３０モル％以上の共役ジエン（共）重合体ブロックと、を有するブロック共重合体の水素添加物
を含有する蓄熱材が配置された構造材とすることを特徴とする、前記方法によって達成される。
【図面の簡単な説明】
【０００７】
【図１】本発明における構造材の構造例を示す断面概略図である。
【発明を実施するための形態】
【０００８】
本発明に用いられる壁材、床材または天井材である構造材は、そのうちの少なくとも１つが、その内部に蓄熱材が配置された構造材である。この蓄熱材が配置された構造材は、少なくとも
被調温室に接する内層と、
外気に接する外層と、
蓄熱材が配置された中間層と
を有するものであることが好ましい。従って、本発明をビルディング、家屋等の室内の調温用途に適用する場合には、片面が外気と接する構造材をその内部に蓄熱材が配置されたものとすることが好ましい。片面が外気と接する構造材とは、例えば屋外空間と室内空間とを隔てる壁材、縁の下がある家屋における床材等を挙げることができる。外気を接する面を持たない、例えば隣室との間を隔てる壁材、多数階建て家屋の下階における天井材または上階における床材等は、その内部に蓄熱材が配置されたものとしなくともよいが、内部に蓄熱材を配置してもよい。
外壁と中間層との間隙に断熱材を有する断熱層を設ける態様も、好ましく採用することができる。
【０００９】
上記内層は、被調温室に接する層である。被調温室は、ビルディング、家屋等の室内の調温用途の場合にあっては居住空間、店舗、事務室等であり；
恒温輸送容器の調温用途の場合にあっては、保冷室が被調温室となる。前者の場合の内装としては、例えばコンクリート、モルタル、セメント、アスファルト、漆喰、珪藻土等からなる層；石膏ボード、繊維集積ボード等の建材ボード；前記建材ボードに調湿材（例えば珪藻土）を配合してなるボード等を使用することができ；
後者の場合の内装としては、例えば金属、プラスチック、セラミックス等を使用することができる。
上記いずれの場合であっても、内層は、上記のような材料からなる単一層であってもよく、上記のような材料の複数からなる積層であってもよい。最内層側にさらに表装材（例えば壁紙、壁布、防汚フィルム等）が貼付されていてもよい。
【００１０】
上記外層は、外気に接する層である。
本発明をビルディング、家屋等の室内の調温用途に適用する場合における外層としては、例えば木柱、鉄骨等で構築された骨組みに、外層部材等を順次に取り付けて施工していく外層；外層構造が予め組み立てられた外層パネル等を用いることができる。上記外層部材としては、例えば軽量気泡コンクリート板、セメント板、セラミックタイル等を用いることができるほか、これらと防水フィルムとを積層構造としてもよい。
本発明を恒温輸送容器の調温用途に適用する場合における外層としては、例えば金属、プラスチック、セラミックス等を使用することができる。これらの表面に、内装の場合と同様の表装材をさらに貼付してもよい。
【００１１】
上記中間層は、蓄熱材を配置するための層である。この中間層には、蓄熱材を配置するほか、蓄熱材を配置するための保持手段を設けてもよい。
中間層において、蓄熱材を配置した以外の空間領域は中空であってもよく、該空間領域に断熱材を充填してもよく、パイプを設けて熱搬送媒体（例えば水等）を循環させる構造としてもよく、あるいはこれらの組み合わせの構造としてもよい。上記断熱材としては、後述する断熱層を構成する材料と同じものを使用することができる。
単一の構造材の略中心部に、該構造材の最大面積を有する面と平行な奥行きを有する中空部を形成し、該中空部を中間層として用いてもよい。この場合、構造材における中空部の外気側の部分を外壁、中空部の室内側の部分を内壁として理解することができる。
【００１２】
上記断熱層は、外壁と中間層との間隙に断熱材を有する層として任意的に設置することができる。
上記断熱材としては、例えばグラスウールマット、多孔質板、合成樹脂発泡体等のほか、真空断熱材を使用することができる。この真空断熱材の構成は任意であるが、例えば繊維状のコア部材を薄板またはフィルムで囲繞して密封し、内部を真空引きしてなるものが好適である。この場合、薄板またはフィルムを構成する材料としては、例えばアルミニウム、ステンレス等の金属材料を；
コア部材を構成する材料としては、例えば金属の細線、グラスウール等を、それぞれ挙げることができる。
【００１３】
本発明において、上記構造材の内部に配置される蓄熱材は、
（Ａ）パラフィン、脂肪酸、脂肪酸塩、脂肪酸エステル、脂肪族ケトン、脂肪族アルコールおよび脂肪族エーテルよりなる群から選択される少なくとも１種、ならびに
（Ｂ）少なくとも、ビニル結合含量が３０モル％以上の共役ジエン（共）重合体ブロックと、ビニル結合含量が３０モル％未満の共役ジエン（共）重合体ブロックと、を有するブロック共重合体の水素添加物
を含有する。
【００１４】
上記パラフィンは、例えば直鎖状および分岐状のアルカンのいずれであってもよいが、蓄熱材の潜熱量をより大きくするとの観点から、直鎖のパラフィンであることが好ましい。パラフィンのうちの大部分が直鎖のパラフィンであれば、少量のイソパラフィンを含有していてもよい。
パラフィンの炭素数は、好ましくは７〜２４であり、より好ましくは１１〜２０である。この炭素数の値は、上記の範囲から、所望の相変化温度に応じて適宜に選択される。パラフィンは、本発明が適用される環境温度領域における熱を有効利用するとの観点から、示差走査熱量計（ＤＳＣ）によって測定した場合に−２０〜５０℃程度に融解ピーク温度（融点）を有するものを選択して使用することが好ましい。好ましいパラフィン化合物をその融点とともに例示すると、以下のとおりである。
ｎ−ヘプタン（−９１℃）、ｎ−ノナン（−５１℃）、ｎ−オクタン（−５７℃）、ｎ−デカン（−３０℃）、ｎ−ウンデカン（−２１℃）、ｎ−ドデカン（−１２℃）、ｎ−トリデカン（−５℃）、ｎ−テトラデカン（６℃）、ｎ−ペンタデカン（９℃）、ｎ−ヘキサデカン（１８℃）、ｎ−ヘプタデカン（２１℃）、ｎ−オクタデカン（２８℃）、ｎ−ノナデカン（３２℃）、ｎ−イコサン（３７℃）、ｎ−ヘンイコサン（４１℃）およびｎ−ドコサン（４６℃）。
これらのパラフィン化合物は１種単独で使用してもよく、あるいは２種類以上を混合して用いてもよい。
【００１５】
上記脂肪酸としては、直鎖飽和脂肪酸、直鎖不飽和脂肪酸、分岐飽和脂肪酸または分岐不飽和脂肪酸を好ましく使用することができ、特に直鎖飽和脂肪酸が好適である。その具体例として、例えばオクタン酸、ノナン酸、デカン酸（カプリン酸）、ドデカン酸（ラウリン酸）、テトラデカン酸（ミリスチン酸）、ヘキサデカン酸（パルミチン酸）、オクタデカン酸（ステアリン酸）、エイコサン酸、ドコサン酸、テトラコサン酸、ヘキサコサン酸、オクタコサン酸、トリアコンタン酸等を挙げることができる。
上記脂肪酸塩としては、例えば上記脂肪酸のナトリウム塩、カリウム塩、アンモニウム塩等を；
上記脂肪酸エステルとしては、例えば乳酸ブチル、乳酸エチル、オレイン酸メチル、コハク酸ジエチル、デカン酸エチル、デカン酸メチル、ドデカン酸ブチル、ステアリン酸ビニル、セバシン酸ジメチル、ステアリン酸ブチル、ステアリン酸イソプロピル、パルミチン酸イソプロピル、パルミチン酸プロピル等を、それぞれ挙げることができる。
【００１６】
上記脂肪族ケトンとしては、例えば２−オクタノン、３−オクタノン、２−ノナノン、３−ノナノン、トリデカナール、２−ペンタデカノン、３−ヘキサデカノン、８−ペンタデカノン、シクロヘプタノン、４，４−ビシクロヘキサノン等を挙げることができる。
上記脂肪族アルコールとしては、例えば２−ドデカノール、１−テトラデカノール、７−テトラデカノール、１−オクタデカノール、１−エイコサノール、１，１０−デカンジオール等を使用することが好ましく、大きな潜熱量を得るとの観点から第１級アルコールを使用することが特に好ましい。
上記脂肪族エーテルとしては、例えばヘプチルエーテル、オクチルエーテル、テトラデシルエーテル、ヘキサデシルエーテル等を挙げることができ、大きな潜熱量を得られることおよび合成の容易さの観点から、酸素数が１の対称エーテルが特に好ましい。
【００１７】
本発明における蓄熱材に含有される（Ａ）成分は、上記パラフィンを含有するものであることが好ましく、
直鎖のパラフィンと、
イソパラフィン、脂肪酸、脂肪酸塩、脂肪酸エステル、脂肪族ケトン、脂肪族アルコールおよび脂肪族エーテルよりなる群から選択される少なくとも１種と、を含有するものであることがより好ましい。上記イソパラフィンとして具体的には、例えば２，２，４，４，６，８，８−ヘプタメチルノナン等を挙げることができる。（Ａ）成分における直鎖のパラフィンの含有割合は、８０質量％以上とすることが好ましく、８５質量％以上とすることがより好ましく、９０質量％以上とすることがさらに好ましい。
【００１８】
本発明における蓄熱材に含有される（Ｂ）成分は、
少なくとも、ビニル結合含量が３０モル％以上の共役ジエン（共）重合体ブロックと、ビニル結合含量が３０モル％未満の共役ジエン（共）重合体ブロックと、を有するブロック共重合体の水素添加物であるから、適度なゴム弾性を有し、（Ａ）成分を好ましく包摂するバインダー成分として機能する。このような（Ｂ）成分を含有する蓄熱材は、その取扱いが容易であり、使用に際して所望の形状に成型することが容易である点で好ましい。さらに、この（Ｂ）成分は、（Ａ）成分の融点を超える温度領域においてもゴム弾性を維持することができるから、蓄熱材を製造する際の加工性、得られた蓄熱材を容器等に充填する際の加工性に優れるととともに、これを蓄熱材として使用する際に、使用するすべての温度領域において形状保持性に優れることとなるため、好ましい。
本発明における（Ｂ）成分は、少なくともビニル結合含量が３０モル％以上の共役ジエン（共）重合体ブロック（以下、「重合体ブロック（１）」ともいう。）と、ビニル結合含量が３０モル％未満の共役ジエン（共）重合体ブロック（以下、「重合体ブロック（２）」ともいう。）と、を有する。
【００１９】
上記重合体ブロック（１）は、共役ジエン（共）重合ブロックの水素添加物であることが好ましい。そして、水添前の共役ジエン（共）重合ブロックにおけるビニル結合含量は、得られる蓄熱材の常温（１０〜４０℃）における形状保持性を維持するとの観点から、３０モル％以上であり、３０〜９５モル％であることが好ましく、５０〜７５モル％であることがより好ましく、５５〜６５モル％であることがさらに好ましい。ここで、ビニル結合含量とは、水添前の共役ジエン（共）重合ブロック中に、１，２−結合、３，４−結合および１，４−結合の結合様式で組み込まれている共役ジエンのうち、１，２−結合および３，４−結合の様式で組み込まれている共役ジエンの割合（百分率）をいう（以下同じ）。
上記重合体ブロック（１）の原料である共役ジエンとしては、例えば１，３−ブタジエン、イソプレン、２，３−ジメチル−１，３−ブタジエン、１，３−ペンタジエン、２−メチル−１，３−ペンタジエン、１，３−ヘキサジエン、４，５−ジエチル−１，３−オクタジエン、クロロプレン等を挙げることができ、これらのうちから選択される１種以上を使用することが好ましい。これらのうち、工業的入手性が高く、物性の優れた蓄熱材を得ることができることから、１，３−ブタジエン、イソプレンおよび１，３−ペンタジエンよりなる群から選択される１種以上を使用することが好ましい。重合体ブロック（１）の原料である共役ジエンは、１，３−ブタジエンを９５質量％以上含むものであることが好ましく、１，３−ブタジエンのみを使用することが特に好ましい。
重合体ブロック（１）の水素添加率は、得られる蓄熱材の形状保持性等の観点から、９０％以上とすることが好ましく、９５％以上とすることがより好ましい。
このような重合体ブロック（１）は、水添ブロック（共）重合体にゴム性を付与するソフトセグメントブロックとして機能することができる。
【００２０】
上記重合体ブロック（２）は、ビニル結合含量が３０モル％未満の共役ジエン（共）重合体ブロックである。この重合体ブロック（２）は、共役ジエンのビニル結合含量が３０モル％未満の共役ジエン（共）重合体からなるブロックの水素添加物であることが好ましい。上記ビニル結合含量は、得られる蓄熱材におけるパラフィン化合物のブリードを有効に防止するとの観点から、２０モル％以下であることがより好ましく、１８モル％以下であることがさらに好ましい。このビニル結合含量は０モル％であってもよい。
この重合体ブロック（２）の原料である共役ジエンとしては、重合体ブロック（１）の原料である共役ジエンとして上記に例示したものと同じものを挙げることができ、これらのうちから選択される１種以上を使用することが好ましい。重合体ブロック（２）の原料である共役ジエンは、１，３−ブタジエンおよびイソプレンから選択される１種以上を９５質量％以上含むものであることが好ましく、１，３−ブタジエンおよびイソプレンから選択される１種以上のみを使用することが特に好ましい。
重合体ブロック（２）においては、共役ジエンとともにアルケニル芳香族化合物が共重合されていてもよい。このアルケニル芳香族化合物としては、例えばスチレン、ｔ−ブチルスチレン、α−メチルスチレン、ｐ−メチルスチレン、ジビニルベンゼン、Ｎ，Ｎ−ジエチル−ｐ−アミノスチレン、ビニルピリジン等を挙げることができ、これらのうちから選択される１種以上を使用することができる。
【００２１】
重合体ブロック（２）において、共役ジエンとともにアルケニル芳香族化合物が共重合されている場合、このブロック中で該アルケニル芳香族化合物は、ランダム共重合されていてもよく、少数のアルケニル芳香族化合物が連続したショートブロックを構成していてもよく、あるいはアルケニル芳香族化合物の存在割合がブロック中で徐々に変化するテーパーブロックであってもよい。
重合体ブロック（２）におけるアルケニル芳香族化合物の共重合割合は、得られる蓄熱材を成型加工する際の流動性を確保するとの観点から、５０質量％以下とすることが好ましく、３０質量％以下とすることがより好ましく、特に２０質量％以下とすることが好ましい。
重合体ブロック（２）の水素添加率は、得られる蓄熱材の形状保持性等の観点から、９０％以上とすることが好ましく、９５％以上とすることがより好ましい。この水素添加率は、共役ジエンに由来する二重結合を基準とした計算値であり、重合体ブロック（２）がアルケニル芳香族化合物の共重合体の水素添加物である場合であっても、芳香族の不飽和結合はこの水素添加率の計算には反映されない。
このような重合体ブロック（２）は、（Ｂ）成分に形状維持性を付与するハードセグメントブロックとして機能することができる。
【００２２】
（Ｂ）成分における重合体ブロック（１）の質量Ｍ１と重合体ブロック（２）の質量Ｍ２との比（Ｍ１／Ｍ２）は、得られる蓄熱材の形状保持性を確保し、且つ蓄熱材における（Ａ）成分のブリードを効果的に防止する観点から、好ましくは９５／５〜５０／５０であり、より好ましくは９０／１０〜６０／４０である。
（Ｂ）成分のブロック構成としては、重合体ブロック（１）を「Ｓ」で、重合体ブロック（２）を「Ｈ」でそれぞれ表したとき、下記の構造式を挙げることができる。
（Ｓ−Ｈ）ｎ１
（Ｓ−Ｈ）ｎ２−Ｓ
（Ｈ−Ｓ）ｎ３−Ｈ
上記において、ｎ１〜ｎ３は、それぞれ、１以上の整数であり、好ましくは1〜３の整数である。上記の構造式において重合体ブロック（１）および重合体ブロック（２）のうちの少なくとも一方が複数存在するとき、これらはそれぞれ同一であってもよく、相違していてもよい。
（Ｂ）成分は、これを構成する各ブロックが直線状に結合した直鎖の（共）重合体であってもよく、各ブロックが分岐状に結合したグラフト（共）重合体型であってもよく、あるいは各ブロックが星型に結合したスターポリマー型であってもよい。
【００２３】
上記のような（Ｂ）成分につき、ゲルパーミエーションクロマトグラフィー（ＧＰＣ）によって測定したポリスチレン換算の重量平均分子量（Ｍｗ）は、２０万〜７０万であることが好ましく、２０万〜６０万であることがより好ましく、２５万〜５０万であることが特に好ましい。所要の力学的性質を得て、さらに蓄熱材の相分離およびパラフィン化合物のブリードを防ぐために、Ｍｗは２０万以上であることが好ましく、蓄熱材を成形加工するための流動性を確保するために、Ｍｗは７０万以下であることが好ましい。
（Ｂ）成分は、示差走査熱量測定（ＤＳＣ）によって測定される融点が７０〜１４０℃の範囲にあることが好ましく、８０〜１２０℃の範囲にあることがより好ましい。ここで、（Ｂ）成分の融点とは、ＪＩＳ  Ｋ−７１２１に準拠して測定した際の補外融解開始温度（Ｔｉｍ）を意味する。
（Ｂ）成分のメルトフローレート（以下「ＭＦＲ」ともいう。）の値は特に限定されるものではないが、０．０１〜１００ｇ／１０ｍｉｎであることが好ましい。ここで、（Ｂ）成分のＭＦＲは、ＪＩＳ  Ｋ−７２１０に準拠して、２３０℃、１０ｋｇの荷重で測定した値である。  このような（Ｂ）成分は、例えば特許文献３（特許第３１３４５０４号明細書）、特許文献４（特許第３３６０４１１号明細書）等に記載の方法により製造することができる。
本発明における（Ｂ）成分として特に好ましくは、オレフィン結晶−エチレン/ブチレン−オレフィン結晶ブロック（共）重合体（ＣＥＢＣ）等のオレフィン結晶系ブロック（共）重合体等である。
本発明における（Ｂ）成分の使用割合は、蓄熱材の全量に対して、好ましくは２〜７０質量％であり、より好ましくは３〜２５質量％であり、さらに好ましくは４．５〜２０質量％であり、特に５〜１５質量％であることが好ましい。
【００２４】
本発明における蓄熱材は、上記のように、（Ａ）成分および（Ｂ）成分を必須の成分として含有するが、本発明の効果を減殺しない範囲において、その他の成分を含有していてもよい。
このようなその他の成分としては、例えば着色剤、金属粉末、無機繊維、有機繊維、伝熱性付与剤、ガラス、無機ウィスカー、充填剤、酸化防止剤、帯電防止剤、耐候剤、紫外線吸収剤、ブロッキング防止剤、結晶核剤、難燃化剤、加硫剤、加硫助剤、防菌・防カビ剤、分散剤、着色防止剤、発泡剤、防錆材等を挙げることができる。
【００２５】
上記着色剤としては、例えば酸化チタン、カーボンブラック等を；
上記金属粉末としては、例えばフェライト等を；
上記無機繊維としては、例えばガラス繊維、金属繊維、アスベスト等を；
上記有機繊維としては、例えば炭素繊維、アラミド繊維等を；
上記伝熱性付与剤としては、例えば窒化アルミニウム、窒化ホウ素、水酸化アルミニウム、酸化アルミニウム、酸化マグネシウム、カーボンナノチューブ、膨張黒鉛等を；
上記ガラスとしては、例えばガラスビーズ、ガラスバルーン、ガラスフレーク等を；
上記無機ウィスカーとしては、例えばチタン酸カリウムウィスカー、酸化亜鉛ウィスカー等を；
上記充填剤としては、例えばタルク、シリカ、ケイ酸カルシウム、カオリン、ケイ藻土、モンモリロナイト、グラファイト、軽石、エボナイト粉、コットンフロック、コルク粉、硫酸バリウム、フッ素樹脂等を；
上記難燃化剤としては、例えば金属水酸化物、リン系難燃剤、ハロゲン系難燃剤等を、それぞれ挙げることができ、これらのうちから選択される１種以上を用いることができる。
このようなその他の成分の使用割合としては、蓄熱材の全量に対して、３０質量％以下とすることが好ましく、１０質量％以下とすることがより好ましい。
【００２６】
本発明における蓄熱材は、上記のような各成分を含有するものである限り、どのような方法によって製造されたものであってもよい。例えば（Ａ）成分および（Ｂ）成分ならびに任意的に使用されるその他の成分を、適宜の手段を用いて混合することによって製造することができる。ここで採用される混合手段としては、例えば２本ロール、押出機、２軸混錬押出機、撹拌式混合機等を挙げることができる。混合温度は（Ｂ）成分の可塑化温度領域とすることが好ましく、例えば８０〜２００℃において混合することができる。混合後の蓄熱材を冷却すると固化するので、型枠への流し込みまたは延伸加工等の適宜の手段により、任意の形状に成形することが可能である。
【００２７】
上記のような蓄熱材は、これをそのまま、あるいは適当な包装材料または容器に封入された状態で上記中間層または中空部に配置することができる。
単一の構造材の略中心部に形成した中空部を中間層として使用する場合には、蓄熱材を包装材料または容器に封入せずに、挿入口から蓄熱材を、好ましくは（Ｂ）成分のガラス転移点以上の温度に加熱された状態で注入し、これをそのまま本発明における構造材として用いることができる。
しかしながら蓄熱材を包装材料または容器に封入することにより、蓄熱材としての取り扱いが容易になるとともに、蓄熱材が長期安定性に優れることとなる点で、好ましい。
ここで使用することのできる包装材料としては、例えばポリオレフィンフィルム、ポリエステルフィルム、ポリアミドフィルム、エチレン・ビニルアルコール共重合体製フィルム等；これらのフィルムに金属層をラミネートまたは蒸着により設けたもの；これらのフィルムの複数からなる多層フィルム等を用いて製造された包装材料を挙げることができる。上記包装材料が多層フィルムを用いて製造されたものである場合、該多層フィルムは上記に例示したフィルムからなる層のほかに、接着剤層を有していてもよい。
【００２８】
本発明における好ましい包装材料は、
熱融着性を有するフィルム（熱融着性層）のみを用いて製造されたものであるか、あるいは
熱融着性層を最内層とし、これに他のフィルムを積層してなる多層フィルムを用いて製造されたものである。これらのうち、後者の態様が特に好ましい。
上記において、熱融着性層はヒートシール層として働く。従って、本発明における蓄熱材を上記の好ましい包装材料中に封入するには、例えば一端を開口して袋状に成形した上記の好ましい包装材料中に、公知の適宜の充填装置によって蓄熱材を充填した後、開口部をヒートシールすることによって蓄熱材を密封する方法（ヒートシール法）を採用することが、生産性の面から好ましい。
上記熱融着性層であるフィルムとしては、例えばポリオレフィンフィルムを使用することが好ましい。具体的には、例えばポリエチレン、ポリプロピレン等からなるフィルムを挙げることができる。
【００２９】
本発明における包装材料が多層フィルムを用いて製造されたものである場合、上記熱融着性を有するフィルム以外の層としては、例えば（Ａ）成分の揮発を防止するためのバリア層、本発明の蓄熱材の耐熱性を補うための耐熱層等を挙げることができる。
上記バリア層としては、例えばポリエステルフィルム、ポリアミドフィルム等を使用することができる。
上記耐熱層としては、例えばポリエステルフィルムを使用することができ、その具体例としては、例えばポリエチレンテレフタレート（ＰＥＴ）からなるフィルムを挙げることができる。
本発明における包装材料としては、最内層、最外層およびこれらの中間に位置する少なくとも１層の中間層を有し、
最内層が熱融着性を有するフィルムからなる層であり、
最外層が耐熱層であり、そして、
中間層のうちの少なくとも１層がバリア層である包装材料が最も好ましい。この場合の包装材料は、中間層としてのバリア層を２層以上有していてもよく、
熱融着性層、耐熱層およびバリア層以外の機能を有するフィルムからなる層を有していてもよく、層間に接着剤層を有していてもよい。
【００３０】
上記のような包装材料は、例えば、上記のような積層フィルムの２枚を重ね、その周囲の３辺をヒートシールするか；あるいは積層フィルムの１枚折り返して重ね、折り返した辺以外の２辺をヒートシールすることにより、袋状に成形し、開いている一辺から（Ｂ）成分のガラス転移点以上の温度に加熱したまたは加熱しない蓄熱材を挿入し、挿入口をヒートシールして封入する方法等により、使用される。このとき、ヒートシールした辺のシール強度を、１０Ｎ／１５ｍｍ以上とすることが好ましく、１５〜１２０Ｎ／１５ｍｍとすることがより好ましく、さらに２０〜１２０Ｎ／１５ｍｍとすることが好ましい。ヒートシール辺のシール強度をこのような値に設定することにより、ヒートシール部の破壊（破袋）および封入物の劣化を防止することができるから、本発明の構造材の長期安定使用に資する。
【００３１】
容器としては、例えば合成樹脂をブロー成形して得たブロー容器、金属容器等を挙げることができる。これらのうち、容器形状の自由度の高さおよび取扱いの容易性から、ブロー容器を使用することが好ましい。
ブロー容器を構成する材料としては、（Ａ）成分の揮発を防止するとの観点から、少なくとも、ポリオレフィンからなる層と、エチレン／ビニルアルコール共重合体からなるバリア層と、両者間に配置され両者を結合する接着層と、を有する多層ブロー容器を使用することが好ましい。ここで使用されるポリオレフィンとしては、例えばポリエチレン、ポリプロピレン等を挙げることができる。
多層ブロー容器の層構成としては、３種３層構成（ポリオレフィンからなる外層／接着層／バリア層からなる内層）または３種５層構成（ポリオレフィンからなる外層／接着層／バリア層／接着層／ポリオレフィンからなる内層）等を挙げることができる。
容器の形状は、蓄熱材を配置すべき構造材の中間層の形状に応じて、適宜の形状とすることができる。
このような多層ブロー容器は、例えば特許文献５（特開２０１１−１６８０７２号公報）に記載の方法を参考として製造することができる。
【００３２】
上記のごとき包装材料または容器は、これを透明材料で構成することにより、封入物の状態を目視によって確認できることとなり、好ましい。この場合、蓄熱材の表面に温度表示手段を配置することにより、構造材の外部から目視によって蓄熱材の温度を知ることができることとなり、好ましい。
【００３３】
本発明においては、壁材、床材および天井材のうちの少なくとも１つの構造材を、上記のような内部に蓄熱材が配置された構造材とするが、構造材のすべてを内部に蓄熱材が配置されたものとしてもよく、あるいは構造材のうちの一部を内部に蓄熱材が配置されたものとし、残余の構造材を内部に蓄熱材が配置されないものとしてもよい。内部に蓄熱材を配置しない構造材としては、構造材の位置に応じて、公知のものを使用することができる。
容器は、少なくとも、例えば蓄熱材を入れるための挿入口を有する容器本体からなり、好ましくは容器本体の挿入口を閉塞する蓋を有する。容器本体の挿入口から蓄熱材を、好ましくは（Ｂ）成分のガラス転移点以上の温度に加熱した状態で挿入し、蓋を締め、または締めないで使用される。
【００３４】
中間層において、蓄熱材は外層と内層との間に挟持されて保持されていてもよく、あるいは格別の保持手段によって保持されていてもよい。蓄熱材を保持手段によって保持する場合、蓄熱材は包装材料または容器に封入された状態であることが好ましい。包装材料中に封入された蓄熱材は、ヒートシール部において保持手段に保持されることが好ましい。蓄熱材を容器中に封入して保持する場合、該容器には保持手段によって保持されるべき部分（例えば、突出部、輪、窪み等）を設け、蓄熱材は該部分において保持手段に保持されることが好ましい。複数の容器を連結可能とし、中間層における蓄熱材の配置をより安定化するために、容器に互いに係合する突出部および凹欠部を設けてもよい。
【００３５】
以下、図を参照しながら本発明についてより具体的に説明する。
図１（ａ）の構造材は、外層と内層と中間層とを有し、中間層に蓄熱材が配置されている。蓄熱材は、周辺部がヒートシールされた包装材料内に封入されている。蓄熱材は外層と内層との間に挟持されて保持されている。中間層において、蓄熱材が配置されていない部分は中空である。
図１（ｂ）の構造材は、図１（ａ）の構造材に、さらに、断熱層と、蓄熱材の保持手段とが付加された態様である。断熱層は外層の内側に外装に接して配置されている。蓄熱材の保持手段は、内装の外側に設置された基礎（金網）に保持されて設置され、該保持手段によって包装材料内に封入された蓄熱材が保持されている。保持手段は、包装材料のヒートシール部分を保持するようにアレンジされている。このことにより、包装容器に封入することの効果を損なわずに、補蓄熱材の保持を確実化することができる。
【００３６】
図１（ｃ）の構造材は、図１（ａ）の構造材において、包装材料に代えて、蓄熱材を容器（ブローボトル）に封入した態様である。この容器は、突出部とこれに対応する凹欠部を有し、これらを係合することによって中間層に安定に配置されている。
図１（ｄ）の構造材は、単一の構造材の略中心部に形成した中空部を中間層として用いた例である。中空部は、構造材の上辺から細い孔として穿たれ、構造材の中心部付近でその直径を広げ、蓄熱材が配置されるための容積を確保している。蓄熱材は、（Ｂ）成分のガラス転移点以上の温度に加熱された状態で上辺の孔から中空部に注入されることができる。注入後、上辺の孔は塞いでもよいし、塞がないでもよい。
本発明における構造材は、上記に図示した態様のみに限定されるのではなく、これらの変形例も含むものとして理解されるべきである。
【００３７】
本発明はまた、上記の方法に用いるための構造材にも関する。この構造材は、内部に
（Ａ）パラフィン、脂肪酸、脂肪酸塩、脂肪酸エステル、脂肪族ケトン、脂肪族アルコールおよび脂肪族エーテルよりなる群から選択される少なくとも１種、ならびに
（Ｂ）少なくとも、ビニル結合含量が３０モル％以上の共役ジエン（共）重合体ブロックと、ビニル結合含量が３０モル％未満の共役ジエン（共）重合体ブロックと、を有するブロック共重合体の水素添加物
を含有する蓄熱材が配置されていることを特徴とする。
この構造材における（Ａ）成分および（Ｂ）成分ならびに構造材の構成およびその製造方法については、上記に説明したところと同様である。
【図１】
2014066058.tif 000003